(57)【要約】  高い強度を備えながらも、延性に富んだプレス加工品を製造することのできる金属加工方法を提供する。  本発明に係る金属加工方法では、予熱してオーステナイト状態とした鉄鋼材を、温度調節可能に構成された金型で挟圧しプレス変形加工を施す際に、金型と鉄鋼材との間で熱の授受を行って、鉄鋼材を同鉄鋼材の恒温変態線図におけるノーズを通過する速度よりも大きい冷却速度でノーズ頂点温度からマルテンサイト変態終了温度までの温度帯に含まれる所定の温度帯に至るまで冷却し、挟圧状態のままこの所定の温度帯にて所定時間保持した後に前記金型より離型して再度冷却を開始し、しかも前記所定の温度帯と前記所定時間をそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させることとした。
2012128230.tif 000002
【特許請求の範囲】
【請求項１】
予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、
前記プレス工程にて前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度で、マルテンサイト変態開始温度からマルテンサイト変態終了温度までの温度帯に至るまで冷却し、挟圧状態のままこの所定の温度帯にて所定時間保持した後に前記両金型より離型して再度冷却を開始し、しかも前記所定の温度帯と前記所定時間をそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させることを特徴とする金属加工方法。
【請求項２】
予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、
前記プレス工程にて前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度でノーズ頂点温度からマルテンサイト変態終了温度までの温度帯に含まれる所定の温度帯に至るまで冷却し、挟圧状態のままこの所定の温度帯にて所定時間保持した後に前記両金型より離型して再度冷却を開始し、しかも前記所定の温度帯と前記所定時間をそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させることを特徴とする金属加工方法。
【請求項３】
前記所定の温度帯は、マルテンサイト変態開始温度よりも20℃〜200℃だけ高いＭｓ直上温度帯とし、前記所定の時間は、前記恒温変態線図におけるベーナイト変態開始点に至るまでの時間よりも長い時間とすることで、前記鉄鋼材を同鉄鋼材の予熱前の状態に比して強度と伸びを向上させることを特徴とする請求項２に記載の金属加工方法。
【請求項４】
前記所定の温度帯を、マルテンサイト変態開始温度とマルテンサイト変態終了温度との間の温度帯として、前記鉄鋼材を同鉄鋼材の予熱前の状態に比して強度と伸びを向上させることを特徴とする請求項２に記載の金属加工方法。
【請求項５】
前記所定の温度帯は、マルテンサイト変態開始温度よりも20℃〜200℃だけ高いＭｓ直上温度帯とし、前記所定時間は、前記恒温変態線図におけるベーナイト変態開始点に至るまでの時間よりも短い時間とすることで、前記鉄鋼材を同鉄鋼材の予熱前の状態に比して強度と伸びを向上させることを特徴とする請求項２に記載の金属加工方法。
【請求項６】
前記予熱を行う予熱工程を有し、同予熱工程では、温度制御可能に構成された上部発熱体と下部発熱体とにより前記鉄鋼材を挟んだ状態で予熱を行うことを特徴とする請求項１〜５いずれか１項に記載の金属加工方法。
【請求項７】
前記上部発熱体には吸引手段が設けられており、前記鉄鋼材を前記上部発熱体に吸着させて予熱することを特徴とする請求項６に記載の金属加工方法。
【請求項８】
前記雄金型及び／又は雌金型にはヒータユニットが備えられており、同ヒータユニットは、表面に複数のヒータ線が水平方向に所定間隔を空けて敷設されたヒータプレートを複数段積層し、各ヒータプレートに敷設されたヒータ線を、垂直・水平方向に分散設置したことを特徴とする請求項１〜７いずれか１項に記載の金属加工方法。
【請求項９】
ヒータプレート表面にヒータ線を敷設するための溝部を刻設し、溝部中にヒータ線を収納敷設したことを特徴とする請求項８に記載の金属加工方法。
【発明の詳細な説明】
【技術分野】
【０００１】
本発明は、金属の加工方法に関する。
【背景技術】
【０００２】
従来より、所望する強度や延性の鉄鋼材を得るために、同鉄鋼材に熱処理を施す金属加工が行われている。【０００３】
このような熱処理を行う装置として、例えば、温度制御可能に構成したバーナーを備える炉を複数連結して、長いトンネル状とした熱処理炉が用いられている。【０００４】
このような熱処理炉にて処理した鉄鋼材は、温度を適宜調整することにより、所望の強度や延性を有する鉄鋼材とすることができる。
【先行技術文献】
【特許文献】
【０００５】
【特許文献１】特開平０５−１１８７６４号公報
【発明の概要】
【発明が解決しようとする課題】
【０００６】
しかしながら、従来の金属加工方法では、プレス成型を行いつつ、十分な強度及び延性を備えた鉄鋼材とするのは困難であった。【０００７】
すなわち、熱処理によって所望の強度や延性を有する鉄鋼材が得られたとしても、個別にプレス加工を行った場合、プレス加工時にこの鉄鋼材が有する強度や延性が一部失われてしまい、製品としての強度や延性が不足するという問題があった。【０００８】
特に、自動車等のボディーに使用される鉄鋼材は、強度と延性を兼ね備えることが求められているが、プレス加工によって強度や延性が一部失われたパーツの使用を余儀なくされているという実情がある。【０００９】
本発明は、斯かる事情に鑑みてなされたものであって、高い強度を備えながらも、延性に富んだプレス加工品を製造することのできる金属加工方法を提供する。
【課題を解決するための手段】
【００１０】
上記従来の課題を解決するために、請求項１に係る本発明では、金属加工方法において、予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、前記プレス工程にて前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度で、マルテンサイト変態開始温度からマルテンサイト変態終了温度までの温度帯に至るまで冷却し、挟圧状態のままこの所定の温度帯にて所定時間保持した後に前記両金型より離型して再度冷却を開始し、しかも前記所定の温度帯と前記所定時間をそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させることとした。【００１１】
また、請求項２に係る本発明では、金属加工方法において、予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、前記プレス工程にて前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度でノーズ頂点温度からマルテンサイト変態終了温度までの温度帯に含まれる所定の温度帯に至るまで冷却し、挟圧状態のままこの所定の温度帯にて所定時間保持した後に前記両金型より離型して再度冷却を開始し、しかも前記所定の温度帯と前記所定時間をそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させることとした。【００１２】
また、請求項３に係る本発明では、請求項２に記載の金属加工方法において、前記所定の温度帯は、マルテンサイト変態開始温度よりも20℃〜200℃だけ高いＭｓ直上温度帯とし、前記所定の時間は、前記恒温変態線図におけるベーナイト変態開始点に至るまでの時間よりも長い時間とすることで、前記鉄鋼材を同鉄鋼材の予熱前の状態に比して強度と伸びを向上させることに特徴を有する。【００１３】
また、請求項４に係る本発明では、請求項２に記載の金属加工方法において、前記所定の温度帯を、マルテンサイト変態開始温度とマルテンサイト変態終了温度との間の温度帯として、前記鉄鋼材を同鉄鋼材の予熱前の状態に比して強度と伸びを向上させることに特徴を有する。【００１４】
また、請求項５に係る本発明では、請求項２に記載の金属加工方法において、前記所定の温度帯は、マルテンサイト変態開始温度よりも20℃〜200℃だけ高いＭｓ直上温度帯とし、前記所定時間は、前記恒温変態線図におけるベーナイト変態開始点に至るまでの時間よりも短い時間とすることで、前記鉄鋼材を同鉄鋼材の予熱前の状態に比して強度と伸びを向上させることに特徴を有する。【００１５】
また、請求項６に係る本発明では、請求項１〜５いずれか１項に記載の金属加工方法において、前記予熱を行う予熱工程を有し、同予熱工程では、温度制御可能に構成された上部発熱体と下部発熱体とにより前記鉄鋼材を挟んだ状態で予熱を行うことに特徴を有する。【００１６】
また、請求項７に係る本発明では、請求項６に記載の金属加工方法において、前記上部発熱体には吸引手段が設けられており、前記鉄鋼材を前記上部発熱体に吸着させて予熱することに特徴を有する。【００１７】
また、請求項８に係る本発明では、請求項１〜７いずれか１項に記載の金属加工方法において、前記雄金型及び／又は雌金型にはヒータユニットが備えられており、同ヒータユニットは、表面に複数のヒータ線が水平方向に所定間隔を空けて敷設されたヒータプレートを複数段積層し、各ヒータプレートに敷設されたヒータ線を、垂直・水平方向に分散設置したことに特徴を有する。【００１８】
また、請求項９に係る本発明では、請求項８に記載の金属加工方法において、ヒータプレート表面にヒータ線を敷設するための溝部を刻設し、溝部中にヒータ線を収納敷設したことに特徴を有する。
【発明の効果】
【００１９】
請求項１〜５に係る発明によれば、高い強度を備えながらも、延性に富んだプレス加工品を製造することのできる金属加工方法を提供することができる。【００２０】
また、請求項６に係る発明によれば、前記予熱を行う予熱工程を有し、同予熱工程では、温度制御可能に構成された上部発熱体と下部発熱体とにより前記鉄鋼材を挟んだ状態で予熱を行うこととしたため、予熱工程においても加熱効率が良く、また、加熱炉の設置スペースを可及的小さくすることができる。【００２１】
また、請求項７に係る発明によれば、前記上部発熱体には吸引手段が設けられており、前記鉄鋼材を前記上部発熱体に吸着させて予熱することとしたため、予熱工程における加熱効率を更に向上させることができる。【００２２】
また、請求項８に係る発明によれば、前記雄金型及び／又は雌金型にはヒータユニットが備えられており、同ヒータユニットは、表面に複数のヒータ線が水平方向に所定間隔を空けて敷設されたヒータプレートを複数段積層し、各ヒータプレートに敷設されたヒータ線を、垂直・水平方向に分散設置したため、各ヒータプレートのヒータ線を均熱化することで、個々のヒータ線の発熱量を最小限に留めることが可能となり、金属素材に必要な熱量を加えながらも、各ヒータプレートの加熱軟化を防ぐことができる。【００２３】
また、請求項９に係る発明では、ヒータプレート表面にヒータ線を敷設するための溝部を刻設し、溝部中にヒータ線を収納敷設したため、ヒータプレートに対するヒータ線の接触面積を拡大することができ、ヒータ線から発せられる熱の伝導効率を向上させることができる。
【図面の簡単な説明】
【００２４】
【図１】本実施形態における予熱工程を行うための予熱装置の要部を示した説明図である。
【図２】予熱工程の手順を示す説明図である。
【図３】上下の発熱体で金属素材を挟み込む様子を示した説明図である。
【図４】本実施形態におけるプレス工程を行うためのプレス装置の要部を示した説明図である。
【図５】ヒータプレートの構造を示した説明図である。
【図６】熱履歴及び強度の変化を示した説明図である。
【図７】各プレス加工品の熱履歴を恒温変態線図上に示した説明図である。
【図８】試験片の形状を示した説明図である。
【図９】プレス加工品の熱履歴を恒温変態線図上に示した説明図である。
【図１０】各試験片の引張試験の結果を示した説明図である。
【図１１】各試験片の引張試験の結果を示した説明図である。
【図１２】各試験片の引張試験の結果を示した説明図である。
【発明を実施するための形態】
【００２５】
本発明は、予熱してオーステナイト状態とした鉄鋼材を、温度調節可能に構成された雄金型と雌金型とで挟圧し、前記鉄鋼材にプレス変形加工を施すプレス工程を有する金属加工方法であって、前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度で所定の温度帯に至るまで冷却し（以下、第１冷却工程ともいう。）、挟圧状態のままこの所定の温度帯にて一定時間保持し（以下、保持工程ともいう。）、その後に前記両金型より離型して再度冷却を開始し（以下、第２冷却工程ともいう。）、しかも前記所定の温度帯と前記所定の保持時間とをそれぞれ調整することにより、前記鉄鋼材の成型を行うと同時に同鉄鋼材中のマルテンサイト、ベーナイト、フェライト、オーステナイトの比率を変えて、前記鉄鋼材の強度と伸びを変化させる金属加工方法を提供するものである。
【００２６】
本実施形態に係る金属加工方法によれば、鉄鋼材にプレス加工を施すと同時に、鉄鋼材の金属組織を、マルテンサイトとベーナイト・フェライトとオーステナイトの混合組織としつつ、硬いマルテンサイトと軟らかいフェライトやベーナイト・オーステナイトの存在比率を調整して、硬度（強度、強さ等ともいう。）と伸び（延性、靱性等ともいう。）を変化させることができる。
【００２７】
また本実施形態に係る金属加工方法は、鉄鋼材にプレス加工を施すと同時に、第１冷却工程において冷却する温度帯と、保持工程にてその温度帯を保持する保持時間とをそれぞれ調整することにより、鉄鋼材の強度や伸びを所望する強度や伸びにコントロールして、プレス成形後でありながらもそのプレス成型品に十分な延性や靱性を残存させるといった技術思想についても包含するものである。
【００２８】
強度と伸びは、鉄鋼材の熱処理の分野において、それぞれ相反しやすく、両立させるのは難しい性質であると言えるが、本実施形態に係る金属加工方法によれば、鉄鋼材の成型と改質との両者を同時に行うことができ、しかも、強度と伸びを両立させたプレス加工品を製造することも可能となる。
【００２９】
ここで、鉄鋼材を挟圧する雄金型と雌金型は、少なくとも一方が温度調節可能に構成されたものを用いることとしている。これは、上述の第１冷却工程や保持工程において鉄鋼材を所定の温度とするための構成であり、プレス加工する鉄鋼材の厚みに応じて、雄金型又は雌金型のいずれか一方又は両方を温度調節可能とすれば良い。
【００３０】
また、雄金型と雌金型は、金型を構成する相補的な２つの金型片を意図したものであり、かならずしも雄金型の凸部、雌金型に凹部が設けられる必要はない。すなわち、雄金型と雌金型のいずれ又は双方に凹部や凸部が設けられていても良く、また、いずれが可動側金型又は固定側金型であっても良い。
【００３１】
予熱は、鉄鋼材がオーステナイト状態となる温度（γ化温度）に達していれば良く、鉄鋼材の組成等によってその温度は異なるものの、概ね850℃以上、例えば900〜950℃程度に加熱すれば良い。
【００３２】
このような温度に予熱された鉄鋼材を、本実施形態に係る金属加工方法では、両金型によって挟圧し、鉄鋼材を所定の形状に成型しつつ第１冷却工程を行う。
【００３３】
第１冷却工程では、鉄鋼材を同鉄鋼材の恒温変態線図（isothermal transformation diagram)におけるノーズを通過する速度よりも大きい冷却速度で冷却を行うようにしている。
【００３４】
また、この第１冷却工程にて到達させる温度帯（以下、第１冷却到達温度帯ともいう。）は、例えば、加工対象の鉄鋼材の恒温変態線図において、ノーズ頂点温度からマルテンサイト変態終了温度（Ｍｆ）までの間の温度帯とすることができる。
【００３５】
特に、第１冷却到達温度帯を、マルテンサイト変態開始温度（Ｍｓ）よりも20℃〜200℃だけ高い温度帯（以下、Ｍｓ直上温度帯ともいう。）とすることにより、その後に行われる保持工程の保持時間を制御（調整）することで、鉄鋼材の強度と伸びを向上させながらも靱性重視の組織としたり、強度重視の組織とすることができる。
【００３６】
また、第１冷却到達温度帯を、マルテンサイト変態開始温度とマルテンサイト変態終了温度との間の温度帯（以下、Ｍｓ−Ｍｆ間温度帯ともいう。）としても良い。このような温度帯とすることにより、その後に行われる保持工程の保持時間を制御（調整）することで、鉄鋼材の強度と伸びを向上させながらも衝撃値を向上させた組織としたり、強度重視の組織とすることができる。
【００３７】
保持工程では、鉄鋼材を両金型で挟持したままの状態で、それぞれ所定の温度帯にて所定時間保持する。
【００３８】
例えば、第１冷却温度帯をＭｓ直上温度帯とし、保持工程における保持時間をベーナイト変態が開始するよりも短い時間、すなわち、処理対象の鉄鋼材の恒温変態線図におけるベーナイト変態開始点に至るまでの時間よりも短い時間とし、第２冷却工程を行うようにしても良い。
【００３９】
さらに換言するならば、予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度でマルテンサイト変態開始温度よりも20℃〜200℃だけ高いＭｓ直上温度帯に至るまで冷却し、挟圧状態のまま前記Ｍｓ直上温度帯にて一定時間保持した後にベーナイト変態開始前に前記両金型より離型して前記マルテンサイト変態開始温度及びマルテンサイト変態終了温度を通過させつつ冷却するようにしても良い。
【００４０】
そして、前記鉄鋼材の成型を行うと同時に、同鉄鋼材の予熱前の状態に比して強度と伸びを向上させるようにしても良いし、同鉄鋼材のプレス加工前の状態に比して強度や伸びのバランスを変化させるようにしても良い。
【００４１】
このような工程を経ることにより、マルテンサイト変態開始温度以上の温度で保持して、ベーナイト変態開始点前に冷却されることとなり、鉄鋼材はマルテンサイト変態が生じることとなる。このようにして処理された鉄鋼材は、本実施形態に係る金属加工方法にて加工された鉄鋼材のなかで最も延性の高い鉄鋼材よりは若干延性が低下するものの、一般的な焼入れ加工を行った場合に比して極めて良好な強度及び延性を付与することができる。
【００４２】
また例えば、第１冷却温度帯をＭｓ直上温度帯とし、保持工程における保持時間をベーナイト変態開始点よりも長い時間、すなわち、処理対象の鉄鋼材の恒温変態線図におけるベーナイト変態開始点に至るまでの時間よりも長い時間とし、第２冷却工程を行うようにしても良い。
【００４３】
換言すれば、予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度でマルテンサイト変態開始温度よりも20℃〜200℃だけ高いＭｓ直上温度帯に至るまで冷却し、挟圧状態のまま前記Ｍｓ直上温度帯にて一定時間保持し、ベーナイト変態開始後に前記両金型より離型して常温に至るまで冷却するようにしても良い。
【００４４】
そして、前記鉄鋼材の成型を行うと同時に、同鉄鋼材の予熱前の状態に比して強度と伸びを向上させるようにしても良いし、同鉄鋼材のプレス加工前の状態に比して強度や伸びのバランスを変化させるようにしても良い。
【００４５】
このような工程を経ることにより、優れた強度と伸びを有しつつ、高靱性のベーナイト組織を備えた鉄鋼材とすることができる。また、保持工程においてベーナイト変態終了点に至るまでの時間よりも長い時間保持を行っても良く、この場合、鉄鋼材にベーナイト変態を生起させることができ、靱性を重視した組織が得られることとなる。
【００４６】
また例えば、第１冷却温度帯をＭｓ−Ｍｆ間温度帯とし、保持工程の後に第２冷却工程を行うようにしても良い。
【００４７】
換言すれば、予熱してオーステナイト状態とした鉄鋼材を、少なくとも一方が温度調節可能に構成された雄金型と雌金型とで挟圧し、前記鉄鋼材にプレス変形加工を施すプレス工程を有する金属加工方法であって、前記鉄鋼材を前記雄金型と雌金型とで挟圧した際に、同雄金型及び雌金型と鉄鋼材との間で熱の授受を行って、前記鉄鋼材を同鉄鋼材の恒温変態線図におけるノーズを通過する速度よりも大きい冷却速度でマルテンサイト変態開始温度とマルテンサイト変態終了温度との間の温度帯に至るまで冷却し、挟圧状態のまま前記温度帯にて所定時間保持し、その後前記両金型より離型して常温に至るまで冷却する様にしても良い。
【００４８】
そして、前記鉄鋼材の成型を行うと同時に、同鉄鋼材の予熱前の状態に比して強度と伸びを向上させるようにしても良いし、同鉄鋼材のプレス加工前の状態に比して強度や伸びのバランスを変化させるようにしても良い。
【００４９】
このような工程を経ることにより、優れた強度と伸びを有しつつ、衝撃値が向上した鉄鋼材を得ることができる。
【００５０】
なお、第１冷却工程においてＭｓ−Ｍｆ間温度帯を採用した場合における保持工程での保持時間は、時間の長短により組織中にベーナイト変態の有無が変わる場合には、このベーナイト変態が生じる時間（ベーナイト変態開始点に至る時間）よりも短い時間や長い時間とすることで、伸びや強度の異なるプレス加工品を製造しても良い。例えば、ベーナイト変態開始のタイミングよりも短い時間保持することで、鉄鋼材の組織を部分的にマルテンサイト化しても良い。
【００５１】
また、Ｍｓ−Ｍｆ間温度帯の中間の温度で、Ｍｓ−Ｍｆ温度帯を上下二つの温度帯に分け、それぞれの分割された温度帯で保持工程を行うようにしても良い。すなわち、Ｍｓ−Ｍｆ間温度帯のうち、中間の温度よりも上の温度帯であるＭｓ−Ｍｆ上部温度帯で保持工程を行っても良く、また、中間の温度よりも下の温度帯であるＭｓ−Ｍｆ下部温度帯で保持工程を行っても良い。
【００５２】
例えば、Ｍｓ−Ｍｆ上部温度帯にて保持工程を行えば、中間の温度にて保持工程を行った場合に比して伸びに富んだプレス加工品とすることができ、また、Ｍｓ−Ｍｆ下部温度帯にて保持工程を行えば、強度に富んだプレス加工品とすることができる。
【００５３】
このように、本実施形態に係る金属加工方法によれば、高い強度を備えながらも、延性に富んだプレス加工品を製造を可能とすることができる。
【００５４】
また、上述のように、本実施形態に係る金属加工方法は、第１冷却工程にて到達させる第１冷却温度帯と、保持工程にて第１冷却温度帯を保持する時間とを調整することにより、鉄鋼材の延性や強度を制御する技術であると解することもできる。
【００５５】
また、本実施形態に係る金属加工方法では、前記予熱を行う予熱工程を有し、同予熱工程では、温度制御可能に構成された上部発熱体と下部発熱体とにより前記鉄鋼材を挟んだ状態で予熱を行うようにしても良い。
【００５６】
従来、プレス加工を行うにあたり、鉄鋼材などの金属素材を予熱するためには、トンネル状の長い炉内を移動させることにより加熱する方式が一般的である。
【００５７】
しかしながら、このような方法では、金属素材を予熱するための炉を設置するためのスペースが非常に大きくなってしまうと言う問題があった。
【００５８】
また、加熱効率は必ずしも良いとは言えず、加熱処理に時間を要することから、高温となった金属が大気（酸素）に暴露され続けることとなり、金属表面の酸化が進行してしまうという問題もあった。
【００５９】
一方、本発明では、金属素材を挟圧しながら予熱することにより、前述の設置スペースの問題を回避することができ、また、金属素材に直接的に発熱体を接触させることで加熱効率を向上させるようにしている。
【００６０】
しかも、金属素材は、上部発熱体と下部発熱体とで挟んだ状態で予熱することとしているため、板状の金属素材の表面積の大半が加熱するための領域となり、放熱する領域を可及的少なくして加熱効率をさらに向上させることができる。
【００６１】
また、上部発熱体には吸引手段が設けられており、前記金属素材を前記上部発熱体に吸着させて予熱するよう構成している。したがって、発熱体に金属素材を密着させることができ、発熱体の熱を効率よく金属素材に伝達させることができる。
【００６２】
ところで、高温で予熱されている金属素材の表面は、空気中の酸素により酸化されるため酸化被膜が生成している。この酸化被膜が剥落してスケールとなると、上下の発熱体で金属素材を高い圧力で挟圧している場合、金属素材と下部発熱体との間に入り込んだスケールが、金属素材に食い込んで金属素材の品質を低下させてしまうおそれがある。
【００６３】
そこで、本発明では、吸引手段を上部発熱体に設けることとしている。従って、金属素材を上部発熱体に密着させて効率よく熱を伝達させることができるため、金属素材を下部発熱体に押しつける必要がなく、スケールが金属素材の下面に食い込むことを防止することができる。なお、このとき、上部発熱体と金属素材との密着度合いは、下部発熱体と金属素材との密着度合いよりも高くなるため、下部発熱体に比して上部発熱体の温度を低下させても良い。このような温度調整を行うことにより、使用する電力をさらに低減させて効率よく予熱を行うことができる。
【００６４】
また、プレス工程にて用いられる雄金型及び／又は雌金型にはヒータユニットが備えられており、同ヒータユニットは、表面に複数のヒータ線が水平方向に所定間隔を空けて敷設されたヒータプレートを複数段積層し、各ヒータプレートに敷設されたヒータ線を、垂直・水平方向に分散設置した構成としている。
【００６５】
後に詳述するが、このような構成とすることにより、各ヒータプレートのヒータ線を均熱化することで、個々のヒータ線の発熱量を最小限に留めることが可能となり、金属素材に必要な熱量を加えながらも、各ヒータプレートの加熱軟化を防ぐことができる。
【００６６】
また、ヒータプレート表面には、ヒータ線を敷設するための溝部が刻設されており、溝部中にヒータ線が収納敷設されている。それゆえ、ヒータプレートに対するヒータ線の接触面積を拡大することができ、ヒータ線から発せられる熱の伝導効率を向上させることができる。
【００６７】
以下、本実施形態に係る金属加工方法について、図面を参照しながら更に詳説する。なお、以下の説明では、まず予熱工程について説明し、次いでプレス工程の説明を行って、その後各種試験及び結果について言及する。
【００６８】
〔予熱工程〕
図１は予熱工程を行うための予熱装置の要部を示した説明図である。図１（ａ）に示すように、予熱装置は、金属素材を加熱するための予熱部１が備えられている。
【００６９】
予熱部１は、基台２に配設された下部支持体３と、同下部支持体３に対向して配設された上部支持体４とを備えている。
【００７０】
下部支持体３には、その上面に通電により発熱する下部発熱体５が備えられており、同下部発熱体５上に載置した金属素材を下方から加熱可能に構成している。
【００７１】
上部支持体４は、図示しない昇降機構により上下方向に移動する昇降支柱６の下端部に配設されており、下部支持体３に対して接近・離隔可能に構成している。
【００７２】
上部支持体４の下面には、通電により発熱する上部発熱体７が備えられており、前述の下部発熱体５上に載置した金属素材を上方から加熱可能としている。
【００７３】
また、昇降支柱６の内部には、図示しない吸引機構に連通した吸引管１０を配設している。
【００７４】
この吸引管１０は、昇降支柱６の下部近傍にて左右に分岐し、さらに前後にそれぞれ枝分かれさせており、枝分かれした各吸引枝管１１は、上部支持体４の内方へ伸延させている。
【００７５】
各吸引枝管１１は上部支持体４を貫通し、図１（ｂ）に示すように、その端部開口１２を上部発熱体７の表面に臨ませている。
【００７６】
また、上部発熱体７には、金属素材と接触する面に格子状の吸引溝８を形成しており、各吸引枝管１１の端部開口１２は、この吸引溝８上に形成されるよう構成している。
【００７７】
また、上部支持体４には、上部発熱体７の外周縁に沿ってパッキン９が配設されている。このパッキン９は、耐熱性を有する弾性素材によって形成されており、上部支持体４を金属素材に吸着させた際の気密性を保つ役割を有している。
【００７８】
また、上部発熱体７及び下部発熱体５は、図示しない制御装置に電気的に接続されており、同制御装置によってその表面を所定の温度にそれぞれ別個に制御可能としている。
【００７９】
そして、予熱工程では、このような構成を有する予熱装置により、金属素材の予熱を行う。
【００８０】
具体的には、図２（ａ）に示すように、まず、金属素材１３を下部支持体３と上部支持体４との間に挿入し、下部発熱体５上に載置する。
【００８１】
次いで、図２（ａ）及び（ｂ）に示すように、昇降機構を駆動して昇降支柱６を下降させ、下部発熱体５上に載置した金属素材１３に上部から上部発熱体７を接触させる。
【００８２】
このとき、上部発熱体７の周縁に配設したパッキン９は、図３に示すように金属素材１３との接触により変形し、環状に配設したパッキン９の内側領域の気密性を保持する。
【００８３】
次に、制御装置により温度制御を行いながら上部発熱体７及び下部発熱体５に通電を行い、両発熱体７,８の加熱を行うと共に、金属素材１３の予熱を開始する。なお本実施形態では、金属素材を鉄鋼とし、約950℃の温度で加熱している。また、両発熱体７,８へ通電は、金属素材１３の下部発熱体５上への載置前より予め行っていても良い。
【００８４】
また、これと同時に、吸引機構を稼働させて、吸引管１０から吸引溝８に至る部位を陰圧とし、金属素材１３を吸引して上部発熱体７に金属素材１３を密着させる。
【００８５】
これにより、徐々に金属素材１３の予熱が行われることとなる。このような予熱部１を有する予熱装置によれば予熱中に金属材料を移動させることがないため、複数の単位炉を連結してトンネル状とした加熱炉に比して設置スペースを小さくすることができる。しかも、金属素材１３は、下部発熱体５と上部発熱体７とに接触した状態で予熱が行われるため、両発熱体７,８から発せられる熱の伝導効率が極めて良く、金属素材１３を効率的に予熱することができる。
【００８６】
また、金属素材１３の材質によって発生量は異なるが、高温となった金属素材１３の表面が、空気中の酸素によって酸化されスケールが生じた場合であっても、金属素材１３は上部支持体４側へ吸引されているため、下部支持体３に対しては接触している程度であり、金属素材１３から剥落したスケールが下部発熱体５と金属素材１３のと間に侵入しても、軟化した金属素材１３の底面に食い込んで品質が低下するのを防止することができる。
【００８７】
次に、金属素材１３が所望の温度に達すると、吸引機構を停止して吸引管１０から端部開口１２までの管内を大気開放して常圧となし、上部発熱体７に吸着している金属素材１３を外すとともに、必要に応じて両発熱体７,８への電力供給を停止する。
【００８８】
そして、図２（ｃ）に示すように、再び昇降機構を駆動させて昇降支柱６を上昇させ、下部発熱体５上に載置した金属素材１３を予熱部１より取出すこととなる。
【００８９】
なお、次に述べるプレス工程では、本工程にて予熱した金属素材１３を用いるが、この金属素材１３は、予熱が行われた直後の比較的温度の高い状態であってもよく、また、常温程度に一度冷却されたものであっても良い。すなわち、予熱は、後のプレス工程での加工性を良好とするために行っても良く、また、金属素材１３の結晶構造を所定の構造とするために行うものであっても良い。
【００９０】
〔プレス工程〕
次に、プレス工程について説明する。図４はプレス工程を行うためのプレス装置の要部を示した説明図である。プレス装置は図４に示すように、金属素材にプレス加工を施すプレス部３０が備えられている。
【００９１】
プレス部３０には、内部に所定の成型凹部３１ａを形成した金型３１が、上方を開口状態として金型基台３３上に載置されている。
【００９２】
金型３１の開口部分には、金属素材１３が平面的に載置されており、その上方には、金型３１の成型凹部３１ａに上方から降下嵌入自在とした雄金型３２が配設されている。
【００９３】
金型３１及び雄金型３２の内部には、両金型３１,３２を介して金属素材１３を所定温度とするためのヒータユニット３５が配設されている。
【００９４】
ヒータユニット３５は、複数枚（例えば、２〜３枚）のヒータプレート３７を重複して積層した構成としており、各ヒータプレート３７には複数のヒータ線４１が収納されている。
【００９５】
ここで、ヒータユニット３５及びヒータプレート３７の構成について具体的に説明すると、ヒータプレート３７は、図５に示すように、プレート単体の下面に環状ヒータ溝４０を同心円状に所定間隔をおいて三廻り刻設し、その中にヒータ線４１を収納して構成している。なお、図中符号４４は、ヒータプレート３７内に配設した各ヒータ線４１に電力を供給するための電線４４である。
【００９６】
そして、これらのヒータプレート３７を多数段積層して密着させ、ヒータユニット３５を構成する（図４参照）。かかるヒータプレート３７を多数段（本実施形態では２段又は３段）積層することにより熱源部を構成する。
【００９７】
このように、熱源部としてヒータプレート３７を多数段積層した構成することにより、ヒータプレート３７に収納されたヒータ線４１は、垂直・水平方向に分散設置されることとなり、各ヒータプレート３７のヒータ線４１を均熱化することで、個々のヒータ線４１の発熱量を最小限に留める事が可能となり、各ヒータプレート３７の加熱軟化を防ぐことができる。
【００９８】
そして、このようなヒータユニット３５に収納されているヒータ線４１に電線４４を介して通電して加熱することにより、両金型３１,３２を介して金属素材１３に熱伝導して金属素材１３を所定の温度とするように構成している。なお、電線４４は、図示しない制御装置に電気的に接続されており、同制御装置によって各ヒータユニット３５を所定の温度に制御可能としており、特に本実施形態では、図６に示すように金属素材１３の温度を300〜500℃のベーナイト化温度（以下、「オーステンパー処理温度」という。）となるようにしている。なお、このベーナイト化温度は、金属素材１３中の炭素等量で変化するものであり、マルテンサイト（Ms点）基準の場合には、Ms点直上からMs点より300℃程度高い温度の範囲となる。ここでは実線で示すような熱履歴にて加工を行っているが、一点鎖線で示すような熱履歴にて加工を施しても良い。
【００９９】
このように、プレス工程においては、金属素材１３をプレスした際に、金属素材１３の温度を所定の温度（本実施形態ではオーステンパー処理温度）とすることができ、前述の予熱工程にて予熱した金属素材１３を直ちにプレス工程に供することで、金属素材１３をプレス加工しながらオーステンパー処理を施すことができる。
【０１００】
また、両金型３１,３２内に配置した加熱部であるヒータユニット３５は、それぞれ複数のヒータ線４１を収納した複数枚（例えば、２〜３枚）のヒータプレート３７を重複して積層し、ヒータ線４１を垂直・水平方向に分散して設置する構成としたため、ヒータユニット３５の局所的な加熱を避けて均熱化することができ、ヒータユニット３５の加熱軟化を防ぐことを可能としている。
【０１０１】
しかも、ヒータプレート３７の表面に、ヒータ線４１を敷設するための溝部（環状ヒータ溝４０）を刻設し、溝部中にヒータ線４１を収納敷設したため、ヒータプレート３７に対するヒータ線４１の接触面積を拡大することができ、ヒータ線４１から発せられる熱の伝導効率を向上させることができる。
【０１０２】
また、本プレス工程にて使用する金属素材１３は、予熱工程を経た金属素材１３である。したがって、予熱されたままの状態の金属素材１３を本プレス工程に供した場合には、金属素材１３の加工性を飛躍的に向上することができる。
【０１０３】
また、前述の予熱工程と本プレス工程との一連の流れに着目すれば、発熱体７,８やヒータユニット３５を金属素材１３に接触させることとしているため、金属素材１３の加熱効率が極めて良く、熱の利用効率が飛躍的に向上されることとなる。
【０１０４】
したがって、例えば電力により加熱を行う場合には、金属素材１３の加工を施すのに必要とされる電力を削減することができ、製造コストの低減を図ることができる。
【０１０５】
〔従来技術との比較試験〕
次に、本実施形態に係る金属加工方法と、従来のプレス加工方法との比較試験について述べる。
【０１０６】
本実施形態に係る金属加工方法では、次に示すように処理を行った。
予熱工程：縦500mm×横1000mm×厚み2.3mmの金属素材を、前述の予熱工程に供し、全体の温度が９５０℃になるまで加熱を行った。
プレス工程：予熱工程を経た金属素材を、直ちに前述のプレス工程に供し、金属素材に窪みを形成した。
【０１０７】
一方、従来のプレス加工方法は、次に示すように処理を行った。
予熱工程：縦500mm×横1000mm×厚み2.3mmの金属素材を、連続電気加熱トンネル炉に挿入し、全体の温度が950℃になるまで5時間加熱を行った。
プレス工程：予熱工程を経た金属素材を、直ちにプレス装置に供し、金属素材に窪みを形成した。
【０１０８】
本比較試験では、使用電力量、製品特性（延性・強度）、使用材料の汎用性、設備投資、生産性の５点に着目し、プレス加工の熟練者５名により評価を行った。その結果を表１に示す。
【表１】
2012128230.tif 000003
【０１０９】
表１にも示すように、使用電力量、製品特性（延性・強度）、使用材料の汎用性、設備投資、生産性のいずれにおいても、本実施形態に係る金属の加工方法は、従来の加工方法に比して優れていることが示された。
【０１１０】
特に、本願発明を実施するにあたり使用された電力量は50kWhであり、従来の方法で使用された電力量は300kWhであったことから、少ない電力量で同様の加工を施すことが可能であることが示された。また、製品特性について検討したところ、強度については、従来の方法と比較して同等の優れた強度を有しており、さらに延性が向上していることが示された。
【０１１１】
また、加工性及び品質について検討したところ、従来の方法では、一般鋼材を加熱した場合に全面が酸化膜で覆われ、この酸化膜が金型内にも落下して大きな品質低下を引き起こすため、特殊表面処理を施した特殊材を使用する必要があった。一方、本法では、酸化膜は非常に薄く次工程で容易に除去する事が可能なレベルとなったため、安価で入手性の良い汎用鋼材を使用する事が可能となった。
【０１１２】
併せて、従来の方法に比して少ないスペースでありながら、従来と同等以上の優れた加工品質を提供できることから、設備投資的な観点からも良好であると言え、また、従来の方法に比して短時間で金属素材を昇温、降温、加工を行うことができることから、生産性に優れていると言える。
【０１１３】
〔引張試験による鉄鋼材の検証〕
次に、本実施形態に係る金属加工方法にて処理を行った鉄鋼材を引張試験に供して、同鉄鋼材の強度及び伸びについて検証を行った。
【０１１４】
試験は前述の予熱装置により予備加熱を行った後に、前述のプレス装置にて幅50mm×長さ190mm×厚さ1.6mmのハット状に成型し、この成型品の所定位置から図７に示す試験片を切り出して行った。試験に供した鉄鋼材の組成を表２に示す。
【表２】
2012128230.tif 000004
【０１１５】
この組成から、本試験に供する鉄鋼材は、マルテンサイト変態開始温度が420℃、マルテンサイト変態終了温度が220℃、ベーナイト変態終了時間が約100秒であると予測され、また、ノーズ頂点温度は550℃、Ｍｓ−Ｍｆ間温度帯は420℃〜200℃、Ｍｓ直上温度帯は440〜640℃と求められた。ただし、ノーズ頂点温度が550℃であることから、Ｍｓ直上温度帯は440〜550℃（Ms+20℃〜Ms+130℃）となるが、本試験ではより安定した温度条件で試験すべく、Ｍｓ直上温度帯を450±10℃（Ms+20℃〜Ms+40℃）に設定した。
【０１１６】
まず、予熱工程では、鉄鋼材を900〜950℃に加熱することでオーステナイト状態とした。
【０１１７】
次に、プレス工程では、下記の５通りの異なる熱処理を行うことで、熱履歴がそれぞれ異なる５つのプレス加工品を得た。それぞれのプレス加工品の熱履歴について、図７を参照しながら説明する。図７は、各プレス加工品の熱履歴を恒温変態線図上に示した説明図である。
【０１１８】
図７の左上の恒温変態線図にて示すように、プレス加工品１は、予熱してオーステナイト状態とした鉄鋼材をプレス装置で挟圧し、同鉄鋼材の恒温変態線図におけるノーズを通過する速度よりも大きい冷却速度でＭｓ直上温度帯に至るまで冷却し、挟圧状態のまま前記Ｍｓ直上温度帯にて一定時間保持し、ベーナイト変態終了後に金型より離型して常温に至るまで空冷又は水冷によって冷却することにより成型したものである。このプレス加工品１の作成においては、保持時間を100秒として空冷したもの（プレス加工品１ａ）、保持時間を150秒として空冷したもの（プレス加工品１ｂ）、保持時間を100秒として水冷したもの（プレス加工品１ｃ）、保持時間を150秒として水冷したもの（プレス加工品１ｄ）の４種を作成した。これらのプレス加工品１ａ〜１ｄより、図８に示すような試験片を切り出して、それぞれ試験片１ａ〜１ｄとした。
【０１１９】
また、図８の右上の恒温変態線図にて示すように、プレス加工品２は、予熱してオーステナイト状態とした鉄鋼材をプレス装置で挟圧し、同鉄鋼材の恒温変態線図におけるノーズを通過する速度よりも大きい冷却速度でＭｓ−Ｍｆ間温度帯に至るまで冷却し、挟圧状態のまま前記温度帯にてベーナイト変態が生じるまで一定時間保持し、その後金型より離型して常温に至るまで空冷又は水冷によって冷却することにより成型したものである。このプレス加工品２の作成においては、保持時間を100秒として空冷したもの（プレス加工品２ａ）、保持時間を150秒として空冷したもの（プレス加工品２ｂ）、保持時間を100秒として水冷したもの（プレス加工品２ｃ）、保持時間を150秒として水冷したもの（プレス加工品２ｄ）の４種を作成した。これらのプレス加工品２ａ〜２ｄより、図８に示すような試験片を切り出して、それぞれ試験片２ａ〜２ｄとした。
【０１２０】
また、図８左下の恒温変態線図に示すように、プレス加工品３は、予熱してオーステナイト状態とした鉄鋼材をプレス装置で挟圧し、同鉄鋼材の恒温変態線図におけるノーズを通過する速度よりも大きい冷却速度でＭｓ直上温度帯に至るまで冷却し、挟圧状態のまま前記Ｍｓ直上温度帯にて一定時間保持した後にベーナイト変態開始前に金型より離型してマルテンサイト変態開始温度及びマルテンサイト変態終了温度を通過させつつ常温に至るまで空冷又は水冷によって冷却することにより成型したものである。このプレス加工品３の作成においては、保持時間を10秒として空冷したもの（プレス加工品３ａ）、保持時間を20秒として空冷したもの（プレス加工品３ｂ）、保持時間を10秒として水冷したもの（プレス加工品３ｃ）、保持時間を20秒として水冷したもの（プレス加工品３ｄ）の４種を作成した。これらのプレス加工品３ａ〜３ｄより、図８に示すような試験片を切り出して、それぞれ試験片３ａ〜３ｄとした。
【０１２１】
また、図８右下の恒温変態線図に示すように、プレス加工品４は、予熱してオーステナイト状態とした鉄鋼材をプレス装置で挟圧し、同鉄鋼材の恒温変態線図におけるノーズを通過する速度よりも大きい冷却速度でＭｓ−Ｍｆ間温度帯に至るまで冷却し、挟圧状態のまま前記温度帯にて一定時間保持した後にベーナイト変態開始前に金型より離型してマルテンサイト変態終了温度を通過させつつ常温に至るまで空冷又は水冷によって冷却することにより成型したものである。このプレス加工品４の作成においては、保持時間を10秒として空冷したもの（プレス加工品４ａ）、保持時間を20秒として空冷したもの（プレス加工品４ｂ）、保持時間を10秒として水冷したもの（プレス加工品４ｃ）、保持時間を20秒として水冷したもの（プレス加工品４ｄ）の４種を作成した。これらのプレス加工品４ａ〜４ｄより、図８に示すような試験片を切り出して、それぞれ試験片４ａ〜４ｄとした。
【０１２２】
また、比較サンプルとして、図９の恒温変態線図に示すように、プレス加工品５は、予熱してオーステナイト状態とした鉄鋼材をプレス装置で挟圧し、直ちに金型より離型して、同鉄鋼材の恒温変態線図におけるノーズを通過する速度よりも大きい冷却速度で常温に至るまで冷却したものである。このプレス加工品５より切り出された試験片を比較サンプル片とした。なお、この比較サンプル片は、所謂プレスハードニングの処理が施されたものであると言える。
【０１２３】
このようにして切り出した各試験片及び比較サンプル片を、引張試験に供して伸び及び強度の検証を行った。その結果を図１０及び図１１に示す。なお、図中において引張強さの結果を棒グラフで示し、伸びの結果を黒丸で示す。
【０１２４】
予熱前の鉄鋼材より切り出した試験片の引張試験の結果、引張強さは600MPa、伸びは18％であったが、本実施形態に係る金属加工方法に供した各試験片は、図１０及び図１１からも分かるように、いずれも引張強さ（強度）や伸びが向上していることが示された。
【０１２５】
図１２は、本実施形態に係る金属加工方法に供した各試験片と、従来より知られている各鉄鋼材料との比較を行った説明図である。図１２からも分かるように、本実施形態に係る金属加工方法に供した試験片は、プレス成形後であるにもかかわらず、スーパーハイテンやプレスハードニングされた鉄鋼材等の従来品に比して優れた伸びや強度の両立がなされていることが分かる。
【０１２６】
すなわち、440〜780MPa級のスーパーハイテンや、990MPa級のスーパーハイテン、プレスハードニングされた鉄鋼材のそれぞれの伸び及び強度をプロットした点を滑らかに結んで描かれる伸び−強度相関線よりも上方にプロットされる伸びと強度を兼ね備えたプレス加工品を成型可能な金属加工方法を提供することができる。
【０１２７】
付言すれば、15％〜35％、より限定的には20％〜35％の伸びを有しつつ、700〜1300MPa、より限定的には700〜1250Mpaの強度を兼ね備えたプレス加工品を成形可能な金属加工方法を提供することができる。
【０１２８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１２９】
１  予熱部
５  下部発熱体
７  上部発熱体
１３  金属素材
３０  プレス部
３１  金型
３２  雄金型
３５  ヒータユニット
３７  ヒータプレート
４０  環状ヒータ溝
４１  ヒータ線
【図１】
2012128230.tif 000005
【図２】
2012128230.tif 000006
【図３】
2012128230.tif 000007
【図４】
2012128230.tif 000008
【図５】
2012128230.tif 000009
【図６】
2012128230.tif 000010
【図７】
2012128230.tif 000011
【図８】
2012128230.tif 000012
【図９】
2012128230.tif 000013
【図１０】
2012128230.tif 000014
【図１１】
2012128230.tif 000015
【図１２】
2012128230.tif 000016
【国際調査報告】
2012128230.tif 000017
2012128230.tif 000018
2012128230.tif 000019
2012128230.tif 000020